(57)【要約】【課題】金属部材に熱可塑性樹脂組成物が接合してなる金属樹脂複合体の製造方法を提供すること。【解決手段】本発明の金属樹脂複合体の製造方法は、金属部材を用意する工程と、前記金属部材の表面に、示差走査熱量計（ＤＳＣ）で測定した融点Ｔｍもしくはガラス転移温度Ｔｇが２５０℃以上である熱可塑性ポリエステル樹脂（Ａ）を含む熱可塑性ポリエステル樹脂組成物を、前記熱可塑性ポリエステル樹脂組成物が溶融した状態で接触させる工程と、を有する。【選択図】図１
2020151981.tif 000002
【特許請求の範囲】
【請求項１】
金属部材を用意する工程と、
前記金属部材の表面に、示差走査熱量計（ＤＳＣ）で測定した融点Ｔｍもしくはガラス転移温度Ｔｇが２５０℃以上である熱可塑性ポリエステル樹脂（Ａ）を含む熱可塑性ポリエステル樹脂組成物を、前記熱可塑性ポリエステル樹脂組成物が溶融した状態で接触させる工程と、
を有する、金属樹脂複合体の製造方法。
【請求項２】
前記熱可塑性ポリエステル樹脂は、
テレフタル酸に由来する成分単位３０〜１００モル％と、テレフタル酸以外の芳香族ジカルボン酸に由来する成分単位０〜７０モル％とを含む、ジカルボン酸成分単位（ａ１）と、
炭素原子数４〜２０の脂環族ジアルコールに由来する成分単位、または炭素原子数２〜２０の脂肪族ジアルコールに由来する成分単位を含む、ジアルコール成分単位（ａ２）と、
を有する、請求項１に記載の金属樹脂複合体の製造方法。
【請求項３】
前記ジアルコール成分単位（ａ２）は、シクロヘキサン骨格を有する前記脂環族ジアルコールに由来する成分単位を含む、請求項２に記載の金属樹脂複合体の製造方法。
【請求項４】
前記熱可塑性ポリエステル樹脂組成物は、示差走査熱量計（ＤＳＣ）で測定した融点Ｔｍが５０℃以上、２５０℃未満である結晶性樹脂（Ｂ）（ただし、熱可塑性ポリエステル樹脂（Ａ）を除く）を含む、請求項１〜３のいずれか１項に記載の金属樹脂複合体の製造方法。
【請求項５】
前記結晶性樹脂（Ｂ）は、ポリブチレンテレフタレートである、請求項４に記載の金属樹脂複合体の製造方法。
【請求項６】
前記熱可塑性ポリエステル樹脂組成物は、示差走査熱量計（ＤＳＣ）で測定したガラス転移温度Ｔｇが５０℃以上、２５０℃未満である非晶性樹脂（Ｃ）を含む、請求項１〜５のいずれか１項に記載の金属樹脂複合体の製造方法。
【請求項７】
前記非晶性樹脂（Ｃ）は、ポリカーボネートである、請求項６に記載の金属樹脂複合体の製造方法。
【請求項８】
前記金属部材は、マグネシウムまたはマグネシウム系合金である、請求項１〜７のいずれか１項に記載の金属樹脂複合体の製造方法。
【請求項９】
金属部材と、
前記金属部材の表面に接合した、示差走査熱量計（ＤＳＣ）で測定した融点Ｔｍもしくはガラス転移温度Ｔｇが２５０℃以上である熱可塑性ポリエステル樹脂を含む熱可塑性ポリエステル樹脂組成物の成形体と、
を有する金属樹脂複合体。
【請求項１０】
前記熱可塑性ポリエステル樹脂は、
テレフタル酸に由来する成分単位３０〜１００モル％と、テレフタル酸以外の芳香族ジカルボン酸に由来する成分単位０〜７０モル％とを含む、ジカルボン酸成分単位と、
炭素原子数４〜２０の脂環族ジアルコールに由来する成分単位、または炭素原子数２〜２０の脂肪族ジアルコールに由来する成分単位を含む、ジアルコール成分単位と、
を有する、請求項９に記載の金属樹脂複合体。
【請求項１１】
前記ジアルコール成分単位は、シクロヘキサン骨格を有する前記脂環族ジアルコールに由来する成分単位を含む、請求項１０に記載の金属樹脂複合体。
【請求項１２】
前記熱可塑性ポリエステル樹脂組成物は、示差走査熱量計（ＤＳＣ）で測定した融点Ｔｍが５０℃以上、２５０℃未満である結晶性樹脂を含む、請求項９〜１１のいずれか１項に記載の金属樹脂複合体。
【請求項１３】
前記結晶性樹脂は、ポリブチレンテレフタレートである、請求項１２に記載の金属樹脂複合体。
【請求項１４】
前記熱可塑性ポリエステル樹脂組成物は、示差走査熱量計（ＤＳＣ）で測定したガラス転移温度Ｔｇが５０℃以上、２５０℃未満である非晶性樹脂を含む、請求項９〜１１のいずれか１項に記載の金属樹脂複合体。
【請求項１５】
前記非晶性樹脂は、ポリカーボネートである、請求項１４に記載の金属樹脂複合体。
【請求項１６】
前記金属部材は、マグネシウムまたはマグネシウム系合金である、請求項９〜１５のいずれか１項に記載の金属樹脂複合体。
【発明の詳細な説明】
【技術分野】
【０００１】
本発明は、金属樹脂複合体の製造方法および金属樹脂複合体に関する。
【背景技術】
【０００２】
各種部品の軽量化の観点から、金属の代替品として樹脂の使用が検討されている。しかし、全ての金属部品を樹脂で代替することは難しい場合も多い。そのような場合のため、金属成形体と樹脂成形体を接合させてなる金属樹脂複合体の使用が検討されている。
【０００３】
たとえば、特許文献１には、結晶性が高く、かつ結晶が適度に硬く適度に大きい樹脂であるポリブチレンテレフタレート（ＰＢＴ）およびポリフェニレンサルファイド（ＰＰＳ）は、表面に凹凸形状を形成したマグネシウムに接合すると記載されている。
【０００４】
また、特許文献２には、接合させる樹脂の耐熱温度以上に設定した下金型中に、陽極酸化で表面に凹凸形状を形成したマグネシウムを配置し、上記下金型とは異なる温度に設定した上金型中に、ＰＢＴ、ＰＰＳ、アクリロニトリル−ブタジエン−スチレン共重合体（ＡＢＳ）、およびポリアミド（ＰＡ）を射出して、これらを接合させたことが記載されている。
【０００５】
また、特許文献３には、その表面にＳｉを含む防食層を形成したマグネシウムと、結晶性樹脂であるＰＢＴおよびＰＰＳと、を接合させたことが記載されている。
【先行技術文献】
【特許文献】
【０００６】
【特許文献１】特開２００７−３０１９７２号公報
【特許文献２】特開２０１０−１３７３９０号公報
【特許文献３】特開２０１７−１００３７７号公報
【発明の概要】
【発明が解決しようとする課題】
【０００７】
特許文献１〜特許文献３に記載のように、表面を粗面化したマグネシウムにＰＢＴを接合させる方法が種々検討されている。
【０００８】
しかし、樹脂はその種類ごとに性質が異なるため、特許文献１〜特許文献３に記載された樹脂とは異なる樹脂にも、金属樹脂複合体への使用が望まれる。
【０００９】
本発明は、上記事情に鑑みてなされたものであり、金属部材に熱可塑性樹脂組成物が接合してなる金属樹脂複合体の製造方法、および当該方法により製造された金属樹脂複合体を提供することをその目的とする。
【課題を解決するための手段】
【００１０】
上記課題を解決するための本発明の一態様に関する金属樹脂複合体の製造方法は、金属部材を用意する工程と、前記金属部材の表面に、示差走査熱量計（ＤＳＣ）で測定した融点Ｔｍもしくはガラス転移温度Ｔｇが２５０℃以上である熱可塑性ポリエステル樹脂（Ａ）を含む熱可塑性ポリエステル樹脂組成物を、前記熱可塑性ポリエステル樹脂組成物が溶融した状態で接触させる工程と、を有する。
【００１１】
また、上記課題を解決するための本発明の他の態様に関する金属樹脂複合体は、金属部材と、前記金属部材の表面に接合した、示差走査熱量計（ＤＳＣ）で測定した融点Ｔｍもしくはガラス転移温度Ｔｇが２５０℃以上である熱可塑性ポリエステル樹脂を含む熱可塑性ポリエステル樹脂組成物の成形体と、を有する。
【発明の効果】
【００１２】
本発明によれば、金属部材に熱可塑性樹脂組成物が接合してなる金属樹脂複合体の製造方法、および当該方法により製造された金属樹脂複合体が提供される。
【図面の簡単な説明】
【００１３】
【図１】図１は、本発明の一実施形態に関する金属樹脂複合体の製造方法を示すフローチャートである。
【発明を実施するための形態】
【００１４】
１．金属樹脂複合体の製造方法
図１は、本発明の一実施形態に関する金属樹脂複合体の製造方法を示すフローチャートである。本実施形態に関する製造方法は、金属部材を用意する工程（工程Ｓ１１０）と、上記金属部材の表面に、示差走査熱量計（ＤＳＣ）で測定した融点Ｔｍもしくはガラス転移温度Ｔｇが２５０℃以上である熱可塑性ポリエステル樹脂を含む熱可塑性ポリエステル樹脂組成物を、上記熱可塑性ポリエステル樹脂組成物が溶融した状態で接触させる工程（工程Ｓ１２０）と、上記金属部材の表面に接触した熱可塑性ポリエステル樹脂組成物を冷却する工程（工程Ｓ１３０）と、を有する。
【００１５】
１−１．金属部材を用意する工程（工程Ｓ１１０）
上記金属部材は、上記熱可塑性ポリエステル樹脂組成物を接合すべき金属からなる部材であればよい。
【００１６】
上記金属の例には、アルミニウム、鉄、銅、マグネシウム、錫、ニッケルおよび亜鉛、ならびにこれらの合金などが含まれる。これらのうち、金属樹脂複合体をより軽量化する観点からは、マグネシウムまたはマグネシウム系合金が好ましい。上記マグネシウム系合金の例には、アルミニウム、マンガン、シリコン、亜鉛、ジルコニウム、銅、トリウム、銀およびイットリウムなどの元素とマグネシウムとの合金が含まれる。
【００１７】
上記金属部材の形状は特に限定されず、金属樹脂複合体の用途に応じて任意に定めることができる。上記金属部材の形状の例には、平板状、曲板状、棒状、筒状および不定形状などが含まれる。ただし、上記金属部材は、接合すべき熱可塑性ポリエステル樹脂組成物との接触部位（以下、単に「接触部位」ともいう。）が、平面または曲面などの面状であることが好ましい。
【００１８】
上記金属部材は、材料となる金属に対して、切断およびプレスなどを含む塑性加工を施したり、打ち抜き加工、切削、研磨、および放電加工などを含む除肉加工を施したりして、作製することができる。
【００１９】
上記金属部材は、金属の表面が公知の方法で表面処理されていてもよい。ただし、酸化皮膜などの酸化または水酸化による皮膜が形成されているときは、研磨または公知の化学的処理によりこれらの皮膜を除去してから、次工程（工程Ｓ１２０）で熱可塑性ポリエステル樹脂組成物を接触させることが好ましい。
【００２０】
また、上記熱可塑性ポリエステル樹脂組成物の接合強度をより高める観点からは、上記金属部材は、接触部位が粗面化されていることが好ましい。具体的には、上記金属部材は、間隔周期が５ｎｍ以上５００μｍ以下である凸部が林立した微細凹凸表面を有することが好ましい。
【００２１】
上記微細凹凸表面の間隔周期は、微細凹凸表面に存在する凸部から隣接する凸部までの距離の平均値であり、電子顕微鏡またはレーザー顕微鏡で撮影した写真から求めることができる。
【００２２】
具体的には、電子顕微鏡またはレーザー顕微鏡により、金属部材の接合部位を撮影して得られた写真から５０個の凸部を任意に選択し、これらの凸部について、隣接する凸部までの距離をそれぞれ測定する。そして、上記５０個の凸部についての上記隣接する凸部までの距離の加算平均を計算した得られた値を、上記間隔周期とする。
【００２３】
上記間隔周期は、１０ｎｍ以上３００μｍ以下であることが好ましく、２０ｎｍ以上２００μｍ以下であることがより好ましい。
【００２４】
上記間隔周期が上記下限値以上であると、上記微細凹凸表面の凹部に上記熱可塑性ポリエステル樹脂組成物が十分に進入することができ、金属部材と上記熱可塑性ポリエステル樹脂組成物との接合強度をより向上させることができる。また、上記間隔周期が上記上限値以下であると、得られる金属樹脂複合体が有する金属と樹脂との界面への隙間の発生を抑制できる。そのため、上記隙間に水分などの不純物が浸入することによる、金属樹脂複合体を高温・高湿下で使用したときの強度低下を抑制できる。
【００２５】
上記間隔周期を有する微細凹凸表面は、ＮａＯＨなどの無機塩基水溶液、またはＨＣｌもしくはＨＮＯ３などの無機酸水溶液への金属部材の浸漬、金属部材の陽極酸化、水和ヒドラジン、アンモニアおよび水溶性アミン化合物などを含む水溶液への金属部材の浸漬、ならびに公知のエッチングなどの方法により、形成することができる。
【００２６】
上記金属部材の表面が疎面化されていると、金属部材と熱可塑性ポリエステル樹脂組成物の成形体との間の接触面積が増加し、接触界面の熱抵抗が低減できるため、金属樹脂複合体の熱抵抗をより高めることができる。
【００２７】
１−２．熱可塑性ポリエステル樹脂組成物を接触させる工程（工程Ｓ１２０）
次に、上記金属部材に、溶融した熱可塑性ポリエステル樹脂組成物を接触させる。
【００２８】
接触させる方法は特に限定されない。たとえば、所定の温度に調整した金型中に上記金属部材を配置し、上記配置された金属部材の接触部位に接触するように、溶融した上記熱可塑性ポリエステル樹脂組成物を上記金型の中に射出すればよい。なお、射出後、一定の圧力で静置（保圧）することで、上記金属部材と熱可塑性ポリエステル樹脂組成物とをより強固に接合させることができる。上記金型は、高速ヒートサイクル成形（ＲＨＣＭ、ヒート＆クール成形）で一般的に使用される射出成形用金型であればよい。
【００２９】
上記射出および保圧時の上記金型の内表面温度は、上記熱可塑性ポリエステル樹脂組成物のガラス転移温度以上であることが好ましく、ガラス転移温度よりも５℃以上１００℃以下高い温度であることがより好ましい。これにより、上記金属部材の接触部位に接触している射出された熱可塑性ポリエステル樹脂組成物を溶融した状態に保つことができるため、上記接触部位が有する凹凸の内部にまで上記熱可塑性ポリエステル樹脂組成物を十分に進入させてこれらの接合力をより高め、金属樹脂複合体の安定性をより高めることができる。
【００３０】
上記金属部材と熱可塑性ポリエステル樹脂組成物とをより強固に接合させる観点からは、上記射出開始から保圧完了までの時間は、１秒以上４０秒以下であることが好ましく、１０秒以上３０秒以下であることがより好ましい。
【００３１】
上記熱可塑性ポリエステル樹脂組成物は、示差走査熱量計（ＤＳＣ）で測定した融点Ｔｍもしくはガラス転移温度Ｔｇが２５０℃以上である熱可塑性ポリエステル樹脂（Ａ）を含む熱可塑性ポリエステル樹脂組成物である。
【００３２】
なお、上記融点Ｔｍまたはガラス転移温度Ｔｇが２５０℃以上である熱可塑性樹脂を含む熱可塑性樹脂組成物であれば金属部材に接合できるわけではない。たとえば、本発明者らの知見によると、同様に高い融点Ｔｍまたはガラス転移温度Ｔｇを有するポリアミド（ＰＡ）やポリフェニレンサルファイド（ＰＰＳ）が接合しにくい条件でも、上記熱可塑性ポリエステル樹脂組成物は金属部材に良好に接合する。この理由は定かではないものの、熱可塑性ポリエステル樹脂（Ａ）は結晶化速度が適度に遅いためだと考えられる。つまり、上記熱可塑性ポリエステル樹脂組成物は金属部材に接触したときにゆっくりと結晶化するため、結晶化速度がより速いＰＡやＰＰＳと比べて、金属部材となじみながら結晶化しやすいことにより、接合性が高まったものと考えられる。
【００３３】
１−２−１．熱可塑性ポリエステル樹脂（Ａ）
熱可塑性ポリエステル樹脂（Ａ）は、分子内に−（Ｃ＝Ｏ）−Ｏ−で表されるエステル構造を複数有しており、示差走査熱量計（ＤＳＣ）で測定した融点（Ｔｍ）またはガラス転移温度（Ｔｇ）が２５０℃以上であれば、その種類は特に限定されない。
【００３４】
ポリエステル樹脂組成物の耐熱性をより高める観点からは、熱可塑性ポリエステル樹脂（Ａ）は、芳香族ジカルボン酸に由来する成分単位を有するジカルボン酸成分単位（ａ１）と、脂環骨格を有するジアルコールに由来する成分単位を有するジアルコール成分単位（ａ２）とを含むことが好ましい。
【００３５】
ポリエステル樹脂組成物の耐熱性をより高める観点からは、上記ジカルボン酸成分単位（ａ１）は、テレフタル酸に由来する成分単位を３０〜１００モル％有し、テレフタル酸以外の芳香族ジカルボン酸に由来する成分単位を０〜７０モル％有することが好ましい。ジカルボン酸成分単位（ａ１）に含まれるテレフタル酸に由来する成分単位の割合は、より好ましくは４０〜１００モル％であり、さらに好ましくは６０〜１００モル％でありうる。テレフタル酸に由来する成分単位の含有量が高いと、ポリエステル樹脂組成物の耐熱性がより高まる。ジカルボン酸成分単位（ａ１）に含まれるテレフタル酸以外の芳香族ジカルボン酸に由来する成分単位の割合は、より好ましくは０〜６０モル％であり、さらに好ましくは０〜４０モル％でありうる。
【００３６】
上記テレフタル酸に由来する成分単位は、テレフタル酸、またはテレフタル酸エステルに由来する成分単位でありうる。上記テレフタル酸エステルは、好ましくはテレフタル酸の炭素数１〜４のアルキルエステルであり、その例にはジメチルテレフタレートなどが含まれる。
【００３７】
上記テレフタル酸以外の芳香族ジカルボン酸に由来する成分単位の好ましい例には、イソフタル酸、２−メチルテレフタル酸、ナフタレンジカルボン酸およびこれらの組み合わせに由来する成分単位、ならびにこれらの芳香族ジカルボン酸のエステル（好ましくは芳香族ジカルボン酸の炭素数１〜４のアルキルエステル）に由来する成分単位が含まれる。
【００３８】
上記テレフタル酸に由来する成分単位と上記芳香族ジカルボン酸に由来する成分単位との合計量は、１００モル％であることが好ましい。ただし、所望の特性に応じて、上記ジカルボン酸成分単位（ａ１）は、上記成分単位とともに、少量の、脂肪族ジカルボン酸に由来する成分単位や分子内に３以上のカルボン酸基を有する多価カルボン酸に由来する成分単位をさらに含んでもよい。ジカルボン酸成分単位（ａ１）が有する上記脂肪族ジカルボン酸に由来する成分単位と上記多価カルボン酸に由来する成分単位の割合は、合計で、例えば１０モル％以下としうる。
【００３９】
上記脂肪族ジカルボン酸に由来する成分単位の炭素原子数は、特に制限されないが、４〜２０であることが好ましく、６〜１２であることがより好ましい。上記脂肪族ジカルボン酸の例には、アジピン酸、スベリン酸、アゼライン酸、セバシン酸、デカンジカルボン酸、ウンデカンジカルボン酸およびドデカンジカルボン酸が含まれる。これらの脂肪族ジカルボン酸のうち、アジピン酸が好ましい。上記多価カルボン酸に由来する成分単位の例には、トリメリット酸およびピロメリット酸を含む三塩基酸、ならびに多塩基酸が含まれる。
【００４０】
また、ポリエステル樹脂組成物の耐熱性をより高める観点からは、上記ジアルコール成分単位（ａ２）は、炭素数４〜２０の脂環族ジアルコールに由来する成分単位、または炭素原子数２〜２０の脂肪族ジアルコールに由来する成分単位を有することが好ましい。
【００４１】
上記脂環族ジアルコールに由来する成分単位は、ポリエステル樹脂組成物の耐熱性を高め、および吸水性を低減しうる。上記脂環族ジアルコールの例には、炭素数４〜２０の脂環式炭化水素骨格を有するジアルコール、たとえば、１，３−シクロペンタンジオール、１，３−シクロペンタンジメタノール、１，４−シクロヘキサンジオール、１，４−シクロヘキサンジメタノール、１，４−シクロヘプタンジオールおよび１，４−シクロヘプタンジメタノールが含まれる。なかでも、ポリエステル樹脂組成物の耐熱性がより高まり、吸水性がより低減され、かつ、入手が容易であるなどの観点からは、上記脂環族ジアルコールは、シクロヘキサン骨格を有する化合物であることが好ましく、１，４−シクロヘキサンジメタノールであることがより好ましい。
【００４２】
脂環族ジアルコールには、シス／トランス構造などの異性体が存在するが、ポリエステル樹脂組成物の耐熱性をより高める観点からは、熱可塑性ポリエステル樹脂（Ａ）はトランス構造の脂環族ジアルコールに由来する成分単位をより多く含むことが好ましい。したがって、上記脂環族ジアルコールに由来する成分単位のシス／トランス比は、好ましくは５０／５０〜０／１００であり、さらに好ましくは４０／６０〜０／１００である。
【００４３】
上記脂肪族ジアルコールに由来する成分単位は、ポリエステル樹脂組成物の溶融流動性をより高める。上記脂肪族ジアルコールの例には、エチレングリコール、トリメチレングリコール、プロピレングリコール、テトラメチレングリコール、ネオペンチルグリコール、ヘキサメチレングリコールおよびドデカメチレングリコールが含まれる。
【００４４】
ジアルコール成分単位（ａ２）は、上記脂環族ジアルコールに由来する成分単位および脂肪族ジアルコールに由来する成分単位のうち、いずれか一方のみを有してもよいし、双方を有してもよい。ジアルコール成分単位（ａ２）は、上記脂環族ジアルコールに由来する成分単位（好ましくはシクロヘキサン骨格を有するジアルコールに由来する成分単位、より好ましくはシクロヘキサンジメタノールに由来するに由来する成分単位）を３０〜１００モル％有し、上記脂肪族ジアルコールに由来する成分単位を０〜７０モル％有することが好ましい。ジアルコール成分単位（ａ２）に含まれる上記脂環族ジアルコールに由来する成分単位（好ましくはシクロヘキサン骨格を有するジアルコールに由来する成分単位、より好ましくはシクロヘキサンジメタノールに由来するに由来する成分単位）の割合は、より好ましくは５０〜１００モル％であり、さらに好ましくは６０〜１００モル％である。ジアルコール成分単位（ａ２）に含まれる上記脂肪族ジアルコールに由来する成分単位の割合は、より好ましくは０〜５０モル％であり、さらに好ましくは０〜４０モル％である。
【００４５】
上記脂環族ジアルコールに由来する成分単位と上記脂肪族ジアルコールに由来する成分単位との合計量は、１００モル％であることが好ましい。ただし、所望の特性に応じて、上記ジアルコール成分単位（ａ２）は、上記成分単位とともに、少量の、芳香族ジアルコールに由来する成分単位をさらに含んでもよい。上記芳香族ジアルコールの例には、ビスフェノール、ハイドロキノン、および２，２−ビス（４−β−ヒドロキシエトキシフェニル）プロパンが含まれる。ジアルコール成分単位（ａ２）が有する上記芳香族ジアルコールに由来する成分単位の割合は、例えば１０モル％以下としうる。
【００４６】
熱可塑性ポリエステル樹脂（Ａ）の、示差走査熱量計（ＤＳＣ）で測定される融点（Ｔｍ）またはガラス転移温度（Ｔｇ）は２５０℃以上である。融点（Ｔｍ）またはガラス転移温度（Ｔｇ）は、２７０℃以上であることが好ましく、２９０℃以上であることがより好ましく、３３０℃以上であることがさらに好ましい。一方、融点（Ｔｍ）またはガラス転移温度（Ｔｇ）の上限値は特に制限されないが、たとえば３５０℃であり、３３５℃であることが好ましい。前記融点またはガラス転移温度が２５０℃以上であると、溶融しての金属部材への接触による樹脂組成物の成形物の変色や変形などが抑制される。上限融点またはガラス転移温度が３５０℃以下であると、溶融しての金属部材への接触に際して熱可塑性ポリエステル樹脂（Ａ）の分解が抑制されるため好ましい。なお、熱可塑性ポリエステル樹脂（Ａ）は、融点（Ｔｍ）およびガラス転位温度（Ｔｇ）の双方を有する樹脂については、融点が２７０℃であればよい。
【００４７】
例えば、熱可塑性ポリエステル樹脂（Ａ）の融点（Ｔｍ）またはガラス転移温度（Ｔｇ）は、２５０℃〜３５０℃の範囲内であることが好ましく、２７０℃〜３５０℃の範囲内であることがより好ましく、２９０〜３３５℃の範囲内であることがさらに好ましい。
【００４８】
熱可塑性ポリエステル樹脂（Ａ）の融点（Ｔｍ）およびガラス転移温度（Ｔｇ）は、示差走査熱量計（ＤＳＣ）により、ＪＩＳ−Ｋ７１２１に準拠して測定されうる。具体的には、測定装置としてＸ−ＤＳＣ７０００（ＳＩＩ社製)を準備する。この装置に、熱可塑性ポリエステル樹脂（Ａ）の試料を封入したＤＳＣ測定用パンをセットし、窒素雰囲気下で昇温速度１０℃／分で３２０℃まで昇温し、その温度で５分間保持した後、１０℃／分の降温測定で３０℃まで降温する。そして、昇温時の吸熱ピークのピークトップの温度を「融点」とする。また、低温側のベースラインを高温側に延長した直線と、ガラス転移の階段状変化部分の曲線のこう配が最大になるような点で引いた接線との交点の温度を「ガラス転移温度」とする。
【００４９】
熱可塑性ポリエステル樹脂（Ａ）の固有粘度［η］は０．３〜１．５ｄｌ／ｇであることが好ましい。固有粘度が上記範囲にある場合、反射材用ポリエステル樹脂組成物の成形時の流動性がより高まる。熱可塑性ポリエステル樹脂（Ａ）の固有粘度は、熱可塑性ポリエステル樹脂（Ａ）の分子量を調整するなどして上記範囲に調整されうる。熱可塑性ポリエステル樹脂（Ａ）の分子量の調整方法の例には、重縮合反応の進行度合いを調整する方法、および単官能のカルボン酸または単官能のアルコールを適量加える方法を含む、公知の方法が含まれる。
【００５０】
熱可塑性ポリエステル樹脂（Ａ）の固有粘度は、以下の手順で測定することができる。
熱可塑性ポリエステル樹脂（Ａ）をフェノールとテトラクロロエタンの５０／５０質量％の混合溶媒に溶解させて試料溶液とする。得られた試料溶液の流下秒数を、ウベローデ粘度計を用いて２５℃±０．０５℃の条件下で測定し、下記式に当てはめて固有粘度［η］を算出する。
［η］＝ηＳＰ／［Ｃ（１＋ｋηＳＰ）］
【００５１】
上記式において、各代数または変数は以下を表す。
［η］：固有粘度（ｄｌ／ｇ）
ηＳＰ：比粘度
Ｃ：試料濃度（ｇ／ｄｌ）
ｋ：定数（溶液濃度の異なるサンプル（３点以上）の比粘度を測定し、横軸に溶液濃度、縦軸にηｓｐ／Ｃをプロットして求めた傾き）
【００５２】
上記ηＳＰは以下の式によって求められる。
ηＳＰ＝（ｔ−ｔ０）／ｔ０
【００５３】
上記式において、各変数は以下を表す。
ｔ：試料溶液の流下秒数（秒）
ｔ０：溶媒の流下秒数（秒）
【００５４】
熱可塑性ポリエステル樹脂（Ａ）は、公知の方法で製造してもよいし、市販のものを購入してもよい。上記好ましい熱可塑性ポリエステル樹脂（Ａ）は、例えば反応系内に分子量調整剤等を配合して、ジカルボン酸成分単位（ａ１）とジアルコール成分単位（ａ２）とを反応させて製造することができる。上述のように、反応系内に分子量調整剤を配合することで、熱可塑性ポリエステル樹脂（Ａ）の固有粘度を調整しうる。
【００５５】
上記分子量調整剤の例には、モノカルボン酸およびモノアルコールが含まれる。上記モノカルボン酸の例には、炭素原子数２〜３０の脂肪族モノカルボン酸、芳香族モノカルボン酸および脂環族モノカルボン酸が含まれる。なお、上記芳香族モノカルボン酸および上記脂環族モノカルボン酸は、環状構造部分に置換基を有していてもよい。上記脂肪族モノカルボン酸の例には、酢酸、プロピオン酸、酪酸、吉草酸、カプロン酸、カプリル酸、ラウリン酸、トリデシル酸、ミリスチン酸、パルミチン酸、ステアリン酸、オレイン酸およびリノ−ル酸が含まれる。上記芳香族モノカルボン酸の例には、安息香酸、トルイル酸、ナフタレンカルボン酸、メチルナフタレンカルボン酸およびフェニル酢酸が含まれる。上記脂環族モノカルボン酸の例には、シクロヘキサンカルボン酸が含まれる。
【００５６】
上記分子量調整剤の添加量は、ジカルボン酸成分単位（ａ１）とジアルコール成分単位（ａ２）とを反応させる際のジカルボン酸成分単位（ａ１）の合計量１モルに対して０〜０．０７モル、好ましくは０〜０．０５モルとしうる。
【００５７】
上記熱可塑性ポリエステル樹脂組成物中の熱可塑性ポリエステル樹脂（Ａ）の含有量は、熱可塑性ポリエステル樹脂（Ａ）と後述するその他の樹脂とを合計した質量を１００質量％としたとき、７０〜１００質量％であることが好ましく、７０〜９９質量％であることがより好ましく、８０〜９９質量％であることがさらに好ましく、８２〜９７質量％であることがさらに好ましく、８２〜９５質量％であることが特に好ましい。熱可塑性ポリエステル樹脂（Ａ）の含有量が上記範囲であると、成形性を損なうことなく、リフローはんだ工程に耐えうるだけの耐熱性を有するポリエステル樹脂組成物が得られやすい。
【００５８】
１−２−２．その他の樹脂
上記熱可塑性ポリエステル樹脂組成物は、熱可塑性ポリエステル樹脂（Ａ）以外の樹脂を含んでいてもよい。
【００５９】
本発明者らの新たな知見によると、上記熱可塑性ポリエステル樹脂組成物がその他の樹脂を含むと、接合後に加熱処理した後の、金属部材と樹脂組成物との接合強度が低下しにくいか、あるいは処理前よりも高まる。
【００６０】
上記その他の樹脂の例には、示差走査熱量計（ＤＳＣ）で測定した融点Ｔｍまたはガラス転移点Ｔｇが５０℃以上２５０℃未満である結晶性樹脂（Ｂ）、および示差走査熱量計（ＤＳＣ）で測定したガラス転移点Ｔｇが５０℃以上２５０℃未満である非晶性樹脂（Ｃ）が含まれる。これらの樹脂を含有すると、接合後に加熱処理した後の、金属部材と樹脂組成物との接合強度が低下しにくいか、あるいは処理前よりも高まる理由は定かではないが、これらの樹脂を含有することにより、上記熱可塑性ポリエステル樹脂組成物の結晶化速度や溶融粘度がより低下して、金属部材によりなじみながら結晶化しやすくなるためだと考えられる。
【００６１】
上記示差走査熱量計（ＤＳＣ）で測定した融点Ｔｍまたはガラス転移点Ｔｇが５０℃以上２５０℃未満である結晶性樹脂（Ｂ）の例には、結晶性ポリスチレン樹脂、および結晶性ポリエステル樹脂などが含まれる。これらのうち、熱可塑性ポリエステル樹脂（Ａ）との相溶性をより高める観点からは、結晶性ポリエステル樹脂が好ましい。
【００６２】
上記結晶性ポリエステル樹脂の例には、ポリ乳酸、ポリグルコール酸、ポリカプロラクトン、およびポリエチレンサクシネートなどを含む脂肪族ポリエステル、ポリエチレンテレフタレート（ＰＥＴ）、ポリエチレンナフタレート（ＰＥＮ）、およびポリブチレンテレフタレート（ＰＢＴ）などを含む半芳香族ポリエステル、ならびに、液晶ポリマーなどが含まれる。これらのうち、半芳香族ポリエステルが好ましく、ポリブチレンテレフタレートがより好ましい。
【００６３】
上記示差走査熱量計（ＤＳＣ）で測定したガラス転移点Ｔｇが５０℃以上２５０℃未満である非晶性樹脂（Ｃ）の例には、非晶性ポリスチレン樹脂、アクリロニトリル−ブタジエン−スチレン（ＡＢＳ）樹脂、ポリカーボネート（ＰＣ）樹脂、非晶性ポリエステル樹脂、変性ポリフェニレンエーテル（ｍ−ＰＰＥ）樹脂、ポリエーテルスルホン（ＰＥＳ）樹脂、ポリエーテルイミド（ＰＥＩ）樹脂、ポリエーテルエーテルケトン（ＰＥＥＫ）樹脂などが含まれる。これらのうち、熱可塑性ポリエステル樹脂（Ａ）との相溶性をより高める観点からは、分子内にエステル結合を有する樹脂が好ましく、ポリカーボネートがより好ましい。
【００６４】
上記熱可塑性ポリエステル樹脂組成物中の上記その他の樹脂の含有量は、熱可塑性ポリエステル樹脂（Ａ）と上記その他の樹脂とを合計した質量を１００質量％としたとき、０〜３０質量％（ただし、０質量％を含まない。）であることが好ましく、１〜３０質量％であることがより好ましく、１〜２０質量％であることがさらに好ましく、５〜１８質量％であることがさらに好ましく、１０〜１８質量％であることが特に好ましい。上記その他の樹脂の含有量が上記範囲であると、成形性を損なうことなく、リフローはんだ工程に耐えうるだけの耐熱性を有するポリエステル樹脂組成物が得られやすい。
【００６５】
１−２−３．改質剤
上記熱可塑性ポリエステル樹脂組成物は、改質剤を含有してもよい。
【００６６】
上記改質剤の例には、オレフィン由来の構造単位および環状オキシ炭化水素構造を有する構造単位を有する共重合体（以下、単に「共重合体（Ｄ）」ともいう。）、エチレン・α−オレフィン共重合体（以下、単に「共重合体（Ｅ）」ともいう。）、エチレン・不飽和カルボン酸エステル共重合体などが含まれる。
【００６７】
１−２−３−１．共重合体（Ｄ）
共重合体（Ｄ）は、オレフィン由来の構造単位と、環状オキシ炭化水素構造を有する構造単位と、を有する。共重合体（Ｄ）は、α，β−不飽和カルボン酸エステル由来の構造単位をさらに有してもよい。
【００６８】
共重合体（Ｄ）は、上記熱可塑性ポリエステル樹脂組成物を金属部材に接合した後に加熱処理したときの、金属部材と樹脂組成物との接合強度の低下を抑制する。この理由は定かではないが、共重合体（Ｄ）を含有する上記熱可塑性ポリエステル樹脂組成物は、加熱時に結晶化度がより高まるため、および、上記環状オキシ炭化水素構造により高められた金属部材との接合性が加熱によっても低下しにくいためだと考えられる。
【００６９】
この理由は定かではないものの、以下のようだと考えられる。つまり、熱可塑性ポリエステル樹脂（Ａ）は、特に加熱処理時に、分子末端のカルボキシル基が酸触媒として作用し、加水分解することがある。これに対し、共重合体（Ｄ）は、熱可塑性ポリエステル樹脂（Ａ）の加水分解を抑制し、熱可塑性ポリエステル樹脂（Ａ）の分子量低下を抑制する。これはおそらく、共重合体（Ｄ）の環状オキシ炭化水素構造が熱可塑性ポリエステル樹脂（Ａ）の末端のヒドロキシ基やカルボキシル基と反応して、分子末端のカルボキシル基を酸触媒として作用しにくくするためと考えられる。
【００７０】
共重合体（Ｄ）を構成するオレフィン由来の構造単位の例には、エチレン、プロピレン、１−ブテン、１−ヘキセン、１−オクテン、および１−デセンなどに由来する構造単位が含まれる。これらのうち、エチレンに由来する構造単位が好ましい。
【００７１】
共重合体（Ｄ）を構成する環状オキシ炭化水素構造を有する構造単位の例には、α，β−不飽和カルボン酸グリシジルエステル由来の構造単位などが含まれる。上記α，β−不飽和カルボン酸グリシジルエステルの例には、アクリル酸グリシジルエステル、およびメタクリル酸グリシジルエステルなどが含まれる。これらのうち、メタクリル酸グリシジルエステルが好ましい。
【００７２】
共重合体（Ｄ）を構成するα，β−不飽和カルボン酸エステル由来の構造単位の例には、アクリル酸メチル、アクリル酸エチル、およびアクリル酸ブチルなどを含むアクリル酸エステル、ならびに、メタクリル酸メチル、およびメタクリル酸エチルなどを含むメタクリル酸エステルなどに由来する構造単位が含まれる。これらのうち、アクリル酸メチルに由来する構造単位が好ましい。
【００７３】
なお、上記α，β−不飽和カルボン鎖エステル由来の構造単位が、グリシジルエステル基等の環状オキシ炭化水素構造を有していてもよい。具体的には、共重合体（Ｄ）は、オレフィン由来の構造単位と、α,β-不飽和カルボン酸グリシジルエステル由来の構造単位とを含む共重合体であってもよい。
【００７４】
共重合体（Ｄ）は、例えば以下の構造式で表されるエチレン・メチルアクリレート・グリシジルメタクリレート共重合体とすることができる。
【００７５】
【化１】
2020151981.tif 000003
（式中、ｎ、ｍ、ｌは整数を表す）
【００７６】
上記式で表される共重合体（Ｄ）は、エチレン単位、アクリル酸メチル単位、グリシジルメタクリレート由来の構成単位の総量（１００質量％）に対して、エチレン由来の構成単位を３０〜９９質量％の割合で含むことが好ましく、５０〜９５質量％で含むことがさらに好ましい。
【００７７】
また、上記式で表される共重合体（Ｄ）は、エチレン単位、アクリル酸メチル単位、グリシジルメタクリレート由来の構成単位の総量（１００質量％）に対して、アクリル酸メチル由来の構成単位を０〜６０質量％の割合で含むことが好ましく、０〜４０質量％含むことがさらに好ましい。
【００７８】
さらに、上記式で表される共重合体（Ｄ）は、エチレン単位、アクリル酸メチル単位、グリシジルメタクリレート由来の構成単位の総量（１００質量％）に対して、グリシジルメタクリレート由来の構成単位を１〜３０質量％の割合で含むことが好ましい。
【００７９】
共重合体（Ｄ）は、上述の各構成単位の他に、他の構成単位を含んでいてもよい。他の構成単位の具体例には、アリルグリシジルエーテル、および２−メチルアリルグリシジルエーテルなどのα，β−不飽和グリシジルエーテル、スチレン、α−メチルスチレン、４−メチルスチレン、４−メトキシスチレン、クロロスチレン、および２，４−ジメチルスチレンなどの芳香族ビニル化合物、ならびに酢酸ビニルおよびプロピオン酸ビニルなどの不飽和ビニルエステルに由来する構成単位が含まれる。
【００８０】
また、共重合体（Ｄ）の、示差走査熱量測定（ＤＳＣ）で測定される融点は、４０〜１２０℃であることが好ましく、５０〜１１０℃であることがより好ましい。共重合体（Ｄ）の融点が当該範囲であると、樹脂組成物の成形時の流動性が高まる。
【００８１】
上記熱可塑性ポリエステル樹脂組成物中の共重合体（Ｄ）の含有量は、熱可塑性ポリエステル樹脂（Ａ）と上記その他の樹脂と共重合体（Ｄ）とを合計した質量を１００質量％としたとき、１〜２０質量％であることが好ましく、２〜１２質量％であることがより好ましく、３〜１０質量％であることがさらに好ましい。共重合体（Ｄ）の含有量が１質量％以上であれば、加熱処理時の熱可塑性ポリエステル樹脂（Ａ）の分子量低下が抑制されやすくなり、接合後に加熱処理した後の、金属部材と樹脂組成物との接合強度を低下しにくくするか、あるいは処理前よりも高めることができる。また、共重合体（Ｄ）の含有量が２０質量％以下であれば、熱可塑性ポリエステル樹脂組成物の金属部材への接合性が低下しにくい。
【００８２】
１−２−３−２．共重合体（Ｅ）
共重合体（Ｅ）は、エチレンと少なくとも１種以上の炭素数３以上２０以下のα−オレフィンとの、エチレンを主体とした共重合体である。
【００８３】
共重合体（Ｅ）は、上記熱可塑性ポリエステル樹脂組成物を金属部材に接合したときの、金属部材と樹脂組成物との接合強度のばらつきを抑制する。この理由は定かではないが、共重合体（Ｅ）を含有する上記熱可塑性ポリエステル樹脂組成物は、加熱時に結晶化度がより高まるためだと考えられる。
【００８４】
上記炭素数３以上２０以下のα−オレフィンの例には、プロピレン、１−ブテン、１−ペンテン、１−ヘキセン、１−ヘプテン、１−オクテン、１−ノネン、１−デセン、１−ウンデセン、１−ドデセン、１−ヘキサドデセン、１−オクタデセン、１−ノナデセン、１−エイコセン、および４−メチル−１−ペンテンなどが含まれる。この中でも、プロピレン、１−ブテン、１−ヘキセンおよび１−オクテンが好ましい。これらのα-オレフィンは、単独で使用してもよく、複数を併用してもよい。また、伸縮層は、共重合させたα-オレフィンが異なる複数の共重合体（Ｅ）を含んでもよい。
【００８５】
共重合体（Ｅ）は、少なくとも１種以上の炭素数３以上２０以下のα−オレフィン含量が５〜３０モル％である。共重合体（Ｅ）は、炭素数３以上２０以下のα−オレフィン含量が８〜３０モル％であることが好ましく、１０〜２５モル％であることがより好ましい。
【００８６】
共重合体（Ｅ）は、エチレンと炭素数３以上２０以下のα−オレフィンとのランダム共重合体でもよいし、ブロック共重合体でもよい。伸縮性構造体をより小さい応力でも伸張しやすくする観点からは、共重合体（Ｅ）は、ランダム共重合体であることが好ましい。
【００８７】
共重合体（Ｅ）の密度は０．８５〜０．９５ｇ／ｃｍ３であることが好ましく、０．８７〜０．９３ｇ／ｃｍ３であることがより好ましい。
【００８８】
また、ＪＩＳ  Ｋ  ７２１０：１９９９に準拠し、１９０℃、２．１６ｋｇ荷重下で測定されるメルトフローレート（ＭＦＲ）は０．５〜１００ｇ／１０分であることが好ましく、１０〜８０ｇ／１０分であることがより好ましい。共重合体（Ｅ）のメルトフローレートが当該範囲であると、樹脂組成物の成形時の流動性が高まりやすくなる。
【００８９】
上記熱可塑性ポリエステル樹脂組成物中の共重合体（Ｅ）の含有量は、 熱可塑性ポリエステル樹脂（Ａ）と上記その他の樹脂と共重合体（Ｄ）と共重合体（Ｅ）との全質量に対し、１〜１０質量％であることが好ましく、１〜８質量％であることがより好ましく、１〜５質量％であることがさらに好ましい。共重合体（Ｅ）の量が０質量％以上であると、金属部材と樹脂組成物との接合強度のばらつきがより小さくなる。一方、共重合体（Ｅ）の含有量が１０質量％以下であると、共重合体（Ｅ）に起因する剛性の低下が生じ難い。
【００９０】
１−２−４．添加剤など
上記熱可塑性ポリエステル樹脂組成物は、酸化防止剤（フェノール類、アミン類、イオウ類、リン酸類など）、充填材（クレー、シリカ、アルミナ、タルク、カオリン、石英、マイカ、グラファイト、ガラス繊維など）、耐熱安定剤（ラクトン化合物、ビタミンＥ類、ハイドロキノン類、ハロゲン化銅、ヨウ素化合物など）、光安定剤（ベンゾトリアゾール類、トリアジン類、ベンゾフェノン類、ベンゾエート類、ヒンダードアミン類、オギザニリド類など）、難燃剤（臭素系、塩素系、リン系、アンチモン系、無機系など）、滑剤、蛍光増白剤、可塑剤、増粘剤、帯電防止剤、離型剤、顔料、結晶核剤などの公知の添加剤を含有してもよい。
【００９１】
なお、これらの添加剤は、金属部材への上記熱可塑性ポリエステル樹脂組成物の接合性を低めることが多い。
【００９２】
１−３．熱可塑性ポリエステル樹脂組成物を冷却する工程（工程Ｓ１３０）
その後、射出（および保圧）された熱可塑性ポリエステル樹脂組成物を冷却して、金型から取り出す。上記冷却は、自然放熱による冷却でもよいし、空冷および水冷などによる冷却であってもよい。
このとき、上記金型の内面の表面温度を、上記ポリエステル樹脂組成物のガラス転移温度未満に冷却することが好ましく、ガラス転移温度よりも５℃以上１００℃以下低い温度に冷却することがより好ましい。これにより、溶融状態の上記ポリエステル樹脂組成物を急速に固化させることができ、金属樹脂複合体の成形サイクルを短縮することができる。
【００９３】
２．金属樹脂複合体
本発明の他の実施形態は、上述した製造方法により製造される金属樹脂複合体に関する。
【００９４】
上記金属樹脂複合体は、金属部材と、上記金属部材の表面に接合された上記熱可塑性ポリエステル樹脂組成物の成形体と、を有する。
【００９５】
上記金属樹脂複合体は、生産性が高く、形状制御の自由度も高いので、様々な用途に使用することが可能である。
【００９６】
上記金属樹脂複合体の用途の例には、車両用構造部品、車両搭載用品、電子機器の筐体、家電機器の筐体、構造用部品、機械部品、種々の自動車用部品、電子機器用部品、家具、台所用品等の家財向け用途、医療機器、建築資材の部品、ならびに、その他の構造用部品および外装用部品などが含まれる。
【００９７】
上記金属樹脂複合体の用途のより具体的な例には、樹脂だけでは強度が足りない部分を金属がサポートする様にデザインされた部品が含まれる。このような部品の例には、車両関係では、インスツルメントパネル、コンソールボックス、ドアノブ、ドアトリム、シフトレバー、ペダル類、グローブボックス、バンパー、ボンネット、フェンダー、トランク、ドア、ルーフ、ピラー、座席シート、ラジエータ、オイルパン、ステアリングホイール、ＥＣＵボックス、および電装部品などが含まれる。また、建材または家具類では、ガラス窓枠、手すり、カーテンレール、たんす、引き出し、クローゼット、書棚、机、および椅子などが含まれる。また、精密電子部品類としては、コネクタ、リレー、およびギヤなどが含まれる。また、輸送容器としては、輸送コンテナ、スーツケース、およびトランクなどが含まれる。
【００９８】
また、上記金属樹脂複合体の用途の他のより具体的な例には、金属部材の高い熱伝導率と、樹脂組成物の成形体の断熱的性質とを組み合わせ、ヒートマネージメントを最適に設計する機器に使用される部品用途が含まれる。このような部品の例には、冷蔵庫、洗濯機、掃除機、電子レンジ、エアコン、照明機器、電気湯沸かし器、テレビ、時計、換気扇、プロジェクター、およびスピーカーなどの家電製品類、ならびに、パソコン、携帯電話、スマートフォン、デジタルカメラ、タブレット型ＰＣ、携帯音楽プレーヤー、携帯ゲーム機、充電器、および電池などの電子情報機器などが含まれる。
【００９９】
また、上記金属樹脂複合体のその他の用途の例には、玩具、スポーツ用具、靴、サンダル、鞄、フォーク、ナイフ、スプーンおよび皿などの食器類、ボールペン、シャープペン、ファイル、バインダーなどの文具類、フライパン、鍋、やかん、フライ返し、おたま、穴杓子、泡だて器、トングなどの調理器具、リチウムイオン２次電池用部品、ならびにロボットなどが含まれる。
【実施例】
【０１００】
以下、実施例を参照して本発明を更に具体的に説明するが、本発明の範囲は実施例の記載に限定されない。
【０１０１】
１．樹脂の合成／用意
１−１．熱可塑性ポリエステル樹脂（Ａ）の合成
ｌ０６．２質量部のジメチルテレフタレートと、９４．６質量部の１，４−シクロヘキサンジメタノール（シス／トランス比：３０／７０）との混合物に、０．００３７質量部のテトラブチルチタネートを加え、１５０℃から２６０℃まで３時間３０分かけて昇温して、エステル交換反応をさせた。エステル交換反応終了時に、１,４-シクロヘキサンジメタノールに溶解させた０．０１６５質量部の酢酸マンガン・四水塩を加えて、引き続き０．０２９９質量部のテトラブチルチタネートを導入して重縮合反応を行った。 
【０１０２】
重縮合反応は常圧から１Ｔｏｒｒまで８５分かけて徐々に減圧し、同時に所定の重合温度３００℃まで昇温させた。温度と圧力を保持して、所定の撹拌トルクに到達した時点で反応を終了した。得られた重合体（熱可塑性ポリエステル樹脂（Ａ））の固有粘度[η]は０．６ｄｌ/ｇ、融点（Ｔｍ）は２９０℃であった。
【０１０３】
１−２．結晶性樹脂（Ｂ）の準備
結晶性樹脂（Ｂ）として、ポリブチレンテレフタラート（東レ社製  トレコン１４０１Ｘ０６（「トレコン」は同社の登録商標））を用いた。当該ポリブチレンテレフタラートの融点（Ｔｍ）は２２４℃であった。
【０１０４】
１−３．非晶性樹脂（Ｃ）の準備
非晶性樹脂（Ｃ）として、ポリカーボネート（帝人株式会社製、パンライトＬ１２２５Ｌ（「パンライト」は同社の登録商標））を用いた。当該ポリカーボネートのガラス転移温度（Ｔｇ）は１５０℃であった。
【０１０５】
１−４．ポリアミド樹脂の合成
１７８７ｇ（１０．８モル）のテレフタル酸と、２８００ｇ（２４．９モル）の１，６−ヘキサンジアミンと、１９２１ｇ（１３．１モル）のアジピン酸と、３６．６ｇ（０．３０モル）の安息香酸と、５．７ｇの次亜リン酸ナトリウム一水和物と、５５４ｇの蒸留水と、を内容量１３．６Ｌのオートクレーブに仕込み、常温で窒素置換した後に昇温した。１９０℃から攪拌を開始し、３時間かけて内部温度を２５０℃まで昇温させた。このとき、オートクレーブの内圧を３．０１ＭＰａまで昇圧させた。このまま１時間反応を続けた後、オートクレーブ下部に設置したスプレーノズルから大気放出して低縮合物を抜き出した。
【０１０６】
その後、低縮合物を室温まで冷却し、粉砕機で１．５ｍｍ以下の粒径まで粉砕し、１１０℃で２４時間乾燥させた。次に、この低縮合物を棚段式固相重合装置にいれ、窒素置換後、約１時間３０分かけて２２０℃まで昇温させた。その後、１時間反応させて、室温まで降温させた。
【０１０７】
その後、スクリュー径３０ｍｍ、Ｌ／Ｄ＝３６の二軸押出機にて、バレル設定温度３３０℃、スクリュー回転数２００ｒｐｍ、６ｋｇ／ｈの樹脂供給速度で溶融重合して、ポリアミド樹脂（半芳香族ポリアミド樹脂）を得た。得られたポリアミド樹脂の固有粘度［η］は０．８ｄｌ／ｇであり、融点Ｔｍは２９５℃であり、ガラス転移温度（Ｔｇ）は７５℃であった。
【０１０８】
１−５．ポリフェニレンサルファイド樹脂の合成
８．２７ｋｇ（７０．００モル）の４７．５％水硫化ナトリウムと、２．９４ｋｇ（７０．６３モル）の９６％水酸化ナトリウムと、１１．４５ｋｇ（１１５．５０モル）のＮ−メチル−２−ピロリドン（ＮＭＰ）と、０．５１３ｋｇ（６．２５モル）の酢酸ナトリウムと、３．８２ｋｇのイオン交換水と、を撹拌機及び底栓弁付きの７０リットルオートクレーブに仕込み、常圧で窒素を通じながら２４５℃まで約３時間かけて徐々に加熱した。８．０９ｋｇの水および０．２８ｋｇのＮＭＰを留出した後、オートクレーブ内を２００℃に冷却した。
【０１０９】
その後、１０．３４ｋｇ（７０．３２モル）のｐ−ジクロロベンゼン、および９．３７ｋｇ（９４．５０モル）のＮＭＰを加え、オートクレーブを窒素ガス下に密封し、２４０ｒｐｍで撹拌しながら０．６℃／分の速度で２００℃から２７０℃まで昇温し、２７０℃で１４０分反応させた。次いで、２７０℃から２５０℃まで１５分かけて冷却しながら、２．６７ｋｇ（１４８．４モル）の水を圧入した。次いで、２５０℃から２２０℃まで７５分かけて徐々に冷却した後、室温近傍まで急冷し、内容物を取り出した。
【０１１０】
内容物を、約３５リットルのＮＭＰで希釈してスラリーとし、８５℃で３０分撹拌後、８０メッシュ金網（目開き０．１７５ｍｍ）で濾別して固形物を得た。得られた固形物を、同様に約３５リットルのＮＭＰで洗浄濾別した。得られた固形物を、７０リットルのイオン交換水で希釈し、７０℃で３０分撹拌後、８０メッシュ金網で濾過して固形物を回収する操作を合計３回繰り返した。得られた固形物と、３２ｇの酢酸と、を７０リットルのイオン交換水で希釈し、７０℃で３０分撹拌後、８０メッシュ金網で濾過し、更に得られた固形物を７０リットルのイオン交換水で希釈し、７０℃で３０分撹拌後、８０メッシュ金網で濾過して固形物を回収した。
【０１１１】
得られた固形物を窒素気流下、１２０℃で乾燥させて、ポリフェニレンサルファイド樹脂を得た。得られたポリフェニレンスルフィド樹脂の融点Ｔｍは２８０℃であり、ガラス転移温度（Ｔｇ）は９０℃であった。
【０１１２】
なお、上記各樹脂の固有粘度［η］、融点（Ｔｍ）およびガラス転移温度（Ｔｇ）は、それぞれ以下の方法で測定した。
【０１１３】
［固有粘度［η］］
０．５ｇの各樹脂を５０ｍｌの９６．５％硫酸溶液に溶解させた。得られた溶液の、２５℃±０．０５℃の条件下での流下秒数を、ウベローデ粘度計を使用して測定し、「数式：［η］＝ηＳＰ／（Ｃ（１＋０．２０５ηＳＰ））」に基づき算出した。
［η］：固有粘度（ｄｌ／ｇ）
ηＳＰ：比粘度
Ｃ：試料濃度（ｇ／ｄｌ）
ｔ：試料溶液の流下秒数（秒）
ｔ０：ブランク硫酸の流下秒数（秒）
ηＳＰ＝（ｔ−ｔ０）／ｔ０
【０１１４】
［融点（Ｔｍ）、ガラス転移温度（Ｔｇ）］
それぞれの樹脂の融点（Ｔｍ）およびガラス転移温度（Ｔｇ）は、ＪＩＳ  Ｋ７１２１に準じて測定した。具体的には、ＰｅｒｋｉｎＥｌｅｍｅｒ社製ＤＳＣ７を用いて、約５ｍｇのそれぞれの樹脂を測定用アルミニウムパン中に密封し、室温から１０℃／ｍｉｎで３４０℃まで加熱した。それぞれの樹脂を完全融解させるために、３４０℃で５分間保持し、次いで、１０℃／ｍｉｎで３０℃まで冷却した。３０℃で５分間置いた後、１０℃／ｍｉｎで３４０℃まで２度目の加熱を行なった。この２度目の加熱でのピーク温度（℃）をそれぞれの樹脂の融点（Ｔｍ）とし、ガラス転移に相当する変位点をガラス転移温度（Ｔｇ）とした。
【０１１５】
２．金属部材の用意
合金番号ＡＺ３１Ｂのマグネシウム板（厚み：２ｍｍ）を、長さ４５ｍｍ、幅１８ｍｍに切断した。切断されたマグネシウム板の表面を、国際公開第２００８／１３３０９６号に記載の方法によって粗面化した。
【０１１６】
３．金属樹脂複合体の作製
３−１．試験１
日本製鋼所社製の射出成形機Ｊ５５ＡＤに小型ダンベル金属インサート金型を装着し、当該金型内に上記粗面化した金属部材を配置した。次いで、金型の内面の表面温度を、加熱媒体である加圧熱水を用いて１５０℃まで加熱した。
【０１１７】
次いで、射出成型機に、６０．８質量部の熱可塑性ポリエステル樹脂（Ａ）と、５．０質量部の共重合体（Ｄ）としてのエポキシ基含有エチレンメタクリレート共重合体（アルケマ社製  ＬＯＴＡＤＥＲ  ＧＭＡ  ＡＸ８９００（「ＬＯＴＡＤＥＲ」は同社の登録商標）と、０．１６質量部のフェノール系酸化防止剤（ＢＡＳＦ社製、ＭＰ−Ｘ、以下、「酸化防止剤１」とする。）と、０．３４質量部のリン酸系酸化防止剤（株式会社ＡＤＥＫＡ製、アデカスタブ  ＰＥＰ−３６（「アデカスタブ」は同社の登録商標）、以下、「酸化防止剤２」とする。）と、結晶核剤としての３．０質量部のスチレン変性エチレン系重合体（固有粘度［ηＢ］：０．０３ｄｌ／ｇ、１４０℃での溶融粘度：４０ｍＰａ・ｓ、重量平均分子量Ｍｗ：９３０、分子量分布Ｍｗ／Ｍｎ：１．８、融点：１０７℃）と、０．７質量部のタルクと、３０．０質量部のガラス繊維（１０μｍ径）と、を投入して溶融混練して、熱可塑性ポリエステル樹脂組成物とした。
【０１１８】
上記溶融した熱可塑性ポリエステル樹脂組成物を、シリンダー温度３２０℃、射出速度２５ｍｍ／ｓｅｃで、上記粗面化した金属部材が配置された金型に射出し、保圧１００ＭＰａ、保圧時間１５秒の条件にて射出成形を行った。
【０１１９】
３−２．試験２
６０．８質量部の熱可塑性ポリエステル樹脂（Ａ）の代わりに、５０．８質量部の熱可塑性ポリエステル樹脂（Ａ）と１０．０質量部の結晶性樹脂（Ｂ）（ポリブチレンテレフタレート）を用いた以外は試験１と同様にして、射出成形を行った。
【０１２０】
３−３．試験３
６０．８質量部の熱可塑性ポリエステル樹脂（Ａ）の代わりに、５０．８質量部の熱可塑性ポリエステル樹脂（Ａ）と１０．０質量部の非晶性樹脂（Ｃ）（ポリカーボネート）を用いた以外は試験１と同様にして、射出成形を行った。
【０１２１】
３−４．試験４
エポキシ基含有エチレンメタクリレート共重合体を用いず、代わりに熱可塑性ポリエステル樹脂（Ａ）の量を６５．８質量部とした以外は試験１と同様にして、射出成形を行った。
【０１２２】
３−５．試験５
６５．８質量部の熱可塑性ポリエステル樹脂（Ａ）の代わりに、６５．８質量部のポリアミド樹脂を用いた以外は試験４と同様にして、射出成形を行った。
【０１２３】
３−６．試験６
６５．８質量部の熱可塑性ポリエステル樹脂（Ａ）の代わりに、６５．８質量部のポリフェニレンサルファイド樹脂を用いた以外は試験４と同様にして、射出成形を行った。
【０１２４】
４．評価
４−１．接続性
射出成型後、金型から金属および樹脂組成物を取り出して、金属と樹脂組成物とが接合されたか否かを評価した。試験１〜試験４では、金属と樹脂組成物とが接合していたが、試験５および試験６では、金属と樹脂組成物とは接合していなかった。
【０１２５】
４−２．初期密着強度
アイコーエンジニヤリング社製の引っ張り試験機モデル１３２３に専用の治具を取り付け金型から取り出した直後の金属樹脂複合体を設置した。室温（２３℃）にて、チャック間距離６０ｍｍ、引張速度１０ｍｍ／ｍｉｎの条件にて、金属部材と樹脂組成物とを反対方向に引っ張った。このときの、金属部材と樹脂組成物とが破断して引き離されたときの荷重（Ｎ）を求め、同一の樹脂組成物を接合させた５つの金属樹脂複合体についての上記荷重（Ｎ）の平均値を、当該樹脂組成物を金属部材に接合させた金属樹脂複合体の初期密着強度とした。なお、金属部材と樹脂組成物との接合部分の面積は、０．５ｃｍ２だった。
【０１２６】
４−３．加熱後密着強度
金型から取り出した金属樹脂複合体に対し、常圧下、２４０℃で１時間の加熱処理を行った。
【０１２７】
加熱処理後の金属樹脂複合体について、所期密着強度と同様に金属部材と樹脂組成物とが破断して引き離されたときの荷重（Ｎ）を求め、同一の樹脂組成物を接合させた５つの金属樹脂複合体についての上記荷重（Ｎ）の平均値を、当該樹脂組成物を金属部材に接合させた金属樹脂複合体の加熱後密着強度とした。
【０１２８】
４−４．強度保持率
加熱後密着強度の値を初期密着強度の値で除算して、加熱前後の強度保持率を求めた。
【０１２９】
表１に、試験１〜試験６についての、樹脂組成物に含まれる樹脂種およびその量（樹脂組成物の全質量に対する割合）、ならびに初期密着強度および加熱後密着強度の値を示す。
【０１３０】
【表１】
2020151981.tif 000004
【０１３１】
表１に示すように、ＤＳＣで測定した融点Ｔｍもしくはガラス転移温度Ｔｇが２５０℃以上であるポリアミド樹脂またはポリフェニレンサルファイド樹脂を含む樹脂組成物は、金属部材に接合しなかったが、ＤＳＣで測定した融点Ｔｍもしくはガラス転移温度Ｔｇが２５０℃以上である熱可塑性ポリエステル樹脂（Ａ）を含む熱可塑性ポリエステル樹脂組成物は、同一の条件で金属部材に良好に接合した。
【０１３２】
また、同一の条件で射出成型を行ったところ、熱可塑性ポリエステル樹脂（Ａ）に対して結晶性樹脂（Ｂ）または非晶性樹脂（Ｃ）を含む熱可塑性ポリエステル樹脂組成物は、加熱処理後の密着性が向上していた。
【産業上の利用可能性】
【０１３３】
本発明によれば、ポリブチレンテレフタレート以外の樹脂を金属部材（特にはマグネシウムまたはマグネシウム合金を含む金属部材）に接合させることができる。このようにして得られた金属樹脂複合体は、自動車産業、電気、エレクトロニクス、電気通信、および情報産業などの各種用途に使用することができる。
【図１】
2020151981.tif 000005